СЫРЬЕВАЯ СМЕСЬ ДЛЯ ИЗГОТОВЛЕНИЯ ИЗРАЗЦОВ
CRUDE MIXTURE FOR MAKING GLASED TILES

Изобретение относится к составам сырьевой смеси, которая может быть использована в производстве изразцов, облицовочной плитки.
Известна сырьевая смесь (шихта) следующего состава, мас.%: глина 50,0-75,0; попутные продукты добычи хромитовой руды 25,0-50,0 [1]. Термостойкость изделий, полученных из такой шихты, составляет 6-8 циклов.
Задачей изобретения является повышение термостойкости изделий, полученных из сырьевой смеси.
Технический результат достигается тем, что сырьевая смесь для изготовления изразцов, включающая глину, содержит глинозем и жидкое стекло при следующем соотношении компонентов, мас.%: глина 60-75; глинозем 24,0-39,0; жидкое стекло 0,5-1,0.
2
2
3
2
3
2
2
2
В составе сырьевой смеси могут быть использованы глины, включающие, мас.%: SiO 51,08-55,88; AlO 30,0-33,63; FeO 0,59-0,72; TiO 1,04-1,1; CaO 0,48-0,62; MgO 0,84-0,93; NaO 0,4-1,58; KO 0,36-2,04; п.п.п. 7,0-7,99.
Может быть использовано любое жидкое стекло, предпочтительно калиевое.
В таблице приведены составы сырьевой смеси.
Таблица
Компоненты
Состав, мас.%
1
2
3
Глина
60,0
67,5
75,0
Глинозем
39,0
32,0
24,0
Жидкое стекло
1,0
0,5
1,0
Термостойкость, циклы
~20
~20
~20
Компоненты дозируют в требуемых количествах. Глину и глинозем размалывают сухим способом до получения частиц размером не более 2 мм, смешивают, добавляют жидкое стекло. Полученную смесь увлажняют до 9-12% и под давлением 23-25 МПа формуют изразцы, которые обжигают при температуре 950-1000°C. Возможно предварительное нанесение (напыление) на поверхность необожженных изразцов слоя глазури.
Источники информации
1. Авторское свидетельство СССР №1428740, C04B 33/00, 1989.